(57)【特許請求の範囲】
【請求項１】
接着剤裏材付き高分子フィルムアセンブリであって、前記アセンブリが、
裏面及び前面を有し、前記裏面に付着した接着剤をも有する、少なくとも６ＭＰａの引張応力に付されると少なくとも３％伸びるポリウレタンフィルムであって、二次元形状の表面領域と前記表面領域の前記二次元形状を画定する周辺端部とを有し、且つ前記二次元形状が基材の対応する領域を覆うように設計されている、ポリウレタンフィルムと、
外表面及び前記接着剤と剥離可能に付着された内表面を有する剥離ライナーと
を含み、
前記アセンブリが、前記剥離ライナーの前記外表面を外側に向け及び前記ポリウレタンフィルムの前記前面を内側に向けた状態でロールに巻き取られている、
前記アセンブリ。
【請求項２】
前記ポリウレタンフィルムが、複数のディスクリート（discreet）接着剤裏材付きポリウレタンフィルム類を含み、前記ディスクリート（discreet）フィルム類それぞれの前記裏面上の前記接着剤が前記剥離ライナーの内表面と剥離可能に付着しており、前記ディスクリート（discreet）フィルム類それぞれが所望の二次元形状の表面領域および前記表面領域の前記二次元形状を画定する周辺端部とを有し、且つ前記ポリウレタンフィルムが基材の対応する領域を覆うように前記二次元形状の各々が設計されている、請求項１に記載のアセンブリ。
【請求項３】
各基材が乗り物の少なくとも１つの車体部品であり、且つ前記二次元形状の各々が対応する車体部品の表面領域を覆うように設計されている、請求項１または２に記載のアセンブリ。
【発明の詳細な説明】
【技術分野】
【０００１】
本発明は、接着剤裏材を保護する剥離ライナーを有する接着剤裏材付き保護用及び／又は装飾用の高分子フィルム類であって、特に、高分子フィルムが比較的低い弾性率を示すかかるアセンブリ類、及び更には、かかる接着剤裏材付き高分子フィルムアセンブリ類の保管方法に関する。
【背景技術】
【０００２】
１層以上のポリウレタン材料層を包含するフィルム類は既知である。これらフィルム類の一部は、米国特許第６，６０７，８３１号、同第５，４０５，６７５号、同第５，４６８，５３２号、及び同第６，３８３，６４４号（United States Patents Nos. 6,607,831, 5,405,675, 5,468,532 and 6,383,644）、米国特許出願公開第２００６／０１２７６６６号（United States Patent Publication No. US 2006/0127666）、並びに国際（ＰＣＴ）特許出願番号ＰＣＴ／ＥＰ９３／０１２９４（International（PCT）Patent Application No. PCT/EP93/01294）（すなわち、国際公開第９３／２４５５１号）及びＰＣＴ／ＵＳ２００６／０１５６９９（すなわち、国際公開第２００６／１１８８８３号）に開示されている。これらのフィルム類の一部は、表面保護の用途に使用されている。例えば、選択された車体部品の塗面を保護するために使用されてきた実際のフィルム製品類としては、ミネソタ州セント・ポール（St. Paul）の３Ｍ社（3M Company）から製品名スコッチカル（Scotchcal）（商標）高機能保護フィルムＰＵＬ０６１２、ＰＵＬ１２１２、及びＰＵＬ１２１２ＤＣとして製造されている多層フィルム類が挙げられる。
【０００３】
多くの場合、これら高分子フィルム類には、その裏面に汎用の剥離ライナーで保護された感圧接着剤が裏打ちされている。かかるフィルムアセンブリ類は、高分子フィルムの前面を外側へ向け及び剥離ライナーの表面を内側に向けた状態でロールに巻かれることが多い。加えて、かかる接着剤裏材付きフィルムのディスクリート（discreet）断片はこのようなロール状に巻いたフィルムアセンブリから、各部分が、所望の二次元形状の表面領域とその表面領域の二次元形状を画定する周辺端部とを有するように、多くの場合は打抜かれる。フィルムのこれらディスクリート（discreet）断片を、通常は剥離ライナーから剥がして基材表面の所望の位置に別々に適用する。
【発明の概要】
【課題を解決するための手段】
【０００４】
かかるフィルムアセンブリのこのようなディスクリート（discreet）断片は、容認可能な許容範囲内で所望の形状に切り取ることが可能であるが、接着剤裏材付きフィルムの部分のうちの１つをライナーから剥がして、それを基材に適用しようとするときには、部分のフィルムの寸法が既に許容範囲外であることが見出された。常套法を用いてロールに巻かれた、上記高分子フィルムアセンブリの一部分を包含する接着剤裏材付き高分子フィルムアセンブリは、高分子フィルムを剥離ライナーから剥がした際にその長さが著しく増大又は伸長し、更には幅も顕著に増大する又は伸びる場合があることが観察された。多少のこのような伸びは、一部の用途では容認できる許容範囲内である場合があるが、かかるフィルムアセンブリ類の二次元寸法（すなわち、幅及び／又は長さ）の０．４％以上の伸び、又は０．３％程度の小さい増加でも、典型的には、容認できる許容度から外れていることが観察された。このことによって、その意図された用途には適さない、接着剤裏材付きフィルムの部分がもたらされる可能性がある。この問題は、かかる接着剤裏材付き高分子フィルムアセンブリを標準的技法とは対照的なやり方で巻き取ることによって回避できることが見出された。すなわち、本発明は、剥離ライナーの外表面を外側に向け及び高分子フィルムの前面を内側に向けるように、かかるフィルムアセンブリを巻き取ることを伴う。
【０００５】
したがって、本発明の一態様によれば、１つの層又は複数の層、裏面、及び前面と共に、裏面に付着した接着剤をも有する高分子フィルムと、外表面及び接着剤と剥離可能に付着した、内表面を有する剥離ライナーと、を含む、接着剤裏材付き高分子フィルムアセンブリであって、アセンブリが、剥離ライナーの外表面を外側に向けた状態で、及び高分子フィルムの前面を内側に向けた状態でロールに巻き取られているアセンブリが提供される。
【０００６】
高分子フィルムは、当該高分子フィルムの総重量に対して０〜１０％までのポリ尿素を含むことができる。高分子フィルムが、ポリウレタンを含むことが望ましいことが見出された。
【０００７】
本発明を実施するのに好適な高分子フィルムは、少なくとも４ＭＰａの適用引張応力に付されると、少なくとも３％伸びるものである。少なくとも５ＭＰａの適用引張応力に付されると少なくとも３％伸びる高分子フィルム類もまた、本発明の実施に好適な可能性がある。加えて、少なくとも６ＭＰａの適用引張応力に付されると少なくとも３％伸びる高分子フィルム類もまた、本発明の実施に好適な場合がある。
【０００８】
高分子フィルムは、透明又は少なくとも半透明の塗料保護フィルムであって、接着剤が感圧接着剤であることも可能である。高分子フィルムはまた、不透明な装飾用フィルムであって、接着剤が感圧接着剤であることも可能である。加えて、高分子フィルムは、不透明で着色された塗料代替フィルムであることも可能であり、接着剤は、感圧接着剤であることもできるが、必ずしも感圧接着剤である必要はない。
【０００９】
高分子フィルムは、所望の二次元形状の表面領域と、この表面領域の二次元形状を画定する周辺端部と、を有することができる。高分子フィルムは更に、複数のディスクリート（discreet）接着剤裏材付き高分子フィルム類を含むこともでき、これらディスクリート（discreet）フィルム類それぞれの裏面には接着剤が付いており、その接着剤は単一の剥離ライナーの内表面と剥離可能に付着しており、及びこれらディスクリート（discreet）フィルム類のそれぞれは、所望の二次元形状の表面領域と、この表面領域の二次元形状を画定する周辺端部と、を有することができる。各フィルムの周辺端部で画定される二次元形状は、基材の対応する面積を覆うように設計することができる。かかる基材類としては、例えば、乗り物（例えば、自動車、航空機、船舶等）の少なくとも１つの車体部品を挙げることができる。
【００１０】
本発明の別の態様によれば、接着剤裏材付き高分子フィルムアセンブリの保管方法であって、接着剤裏材付き高分子フィルムと剥離ライナーを前述のアセンブリ形態で供給する工程と、アセンブリを剥離ライナーの外表面を外側に向け及び高分子フィルムの前面を内側に向けた状態でロールに巻き取る工程と、を含む方法が提供される。
【００１１】
本方法は、更に、高分子フィルムの所望の二次元形状を有する表面領域を画定する、周辺端部を形成する工程を含むこともできる。本方法はまた、高分子フィルムから複数のディスクリート（discreet）フィルム類を形成する工程を含むこともでき、これらディスクリート（discreet）フィルム類はそれぞれ、所望の二次元形状を有する表面領域と、この表面領域の二次元形状を画定する周辺端部と、を有する。
【００１２】
本発明の更なる態様によれば、剥離ライナーを剥がして、少なくとも１つの接着剤裏材付き高分子フィルムを基材に適用する工程を含む、前述のように保管されている接着剤裏材付き高分子フィルムアセンブリの利用方法が提供される。かかる基材は、乗り物（例えば、自動車、航空機、船舶等）の少なくとも１つの車体部品であり得る。
【００１３】
以下の図面及び「発明を実施するための形態」は、単に例示目的であって、本明細書の範囲を不当に制限するように解釈されるべきではないと解されるべきである。
【図面の簡単な説明】
【００１４】
添付の図面において：
【図１】本発明の原理に従ってロールに巻き取られた、接着剤裏材付き高分子フィルムアセンブリの斜視図。
【図２】フィルムアセンブリのディスクリート（discreet）断片が本発明に従って打抜かれた、図１のフィルムアセンブリ全長の平面図。
【発明を実施するための形態】
【００１５】
本発明の好ましい実施形態を説明する際、明瞭化のために特定の述語が使用される。ただし、本発明は、そのように選択された特定の用語に限定されることを意図するものではなく、そのように選択された各用語は、同様に作用する全ての技術的等価物を包含する。
【００１６】
本発明の実施では、図１を参照すると、接着剤裏材付き高分子フィルムアセンブリ１０であって、１つの層又は複数の層、裏面及び前面１４と共に、裏面に恒久的に付着した感圧接着剤１６を有する高分子フィルム１２と、外表面２０、及び接着剤と剥離可能に付着した内表面を有する剥離ライナー１８と、を含み、このアセンブリが、剥離ライナー１８の外表面２０を外側に向け及び高分子フィルム１２の前面１４を内側に向けた状態で直径Ｄのコアの周りに巻き取られてロールを形成している、アセンブリが提供される。
【００１７】
高分子フィルムは、当該高分子フィルムの総重量に対して０〜１０％までのポリ尿素を含むことができる。高分子フィルムは、ポリウレタン高分子材料を含むのが望ましいことが分かった。これら高分子材料類としては、これらポリウレタン材料類、及び、例えば、自動車又は他の車両本体の塗面等の塗面の保護用の接着剤裏材付きフィルム類を製造する際に利用される他のポリマー類を挙げることができる。
【００１８】
本発明を実施するのに好適な高分子フィルムは、少なくとも約４ＭＰａの適用引張応力に付されると少なくとも約３％伸びるものであって、これはフィルム弾性率約１３３ＭＰａに相当する。少なくとも約５ＭＰａの適用引張応力に付されると少なくとも約３％伸びる高分子フィルム類も、本発明の実施に適している可能性があり、これはフィルム弾性率約１６７ＭＰａに相当する。加えて、少なくとも約６ＭＰａの適用引張応力に付されると少なくとも約３％伸びる高分子フィルム類もまた、本発明の実施には好適である場合があるが、これはフィルム弾性率約２００ＭＰａに相当する。
【００１９】
高分子フィルムは、透明又は少なくとも半透明の塗料保護フィルムであって、接着剤が感圧接着剤であることも可能である。高分子フィルムはまた、不透明な装飾用フィルム（すなわち、基材の塗面又は非塗面に適用するのに有効に適したフィルム）であって、接着剤が感圧接着剤であることも可能である。加えて、高分子フィルムは、不透明及び着色された塗料代替フィルム（すなわち、基材を塗装する際に用いられる従来の液体塗料と置き換えるのに有効に適したフィルム）であることが可能であり、並びに接着剤は感圧接着剤であることができるが、必ずしも感圧接着剤である必要はない。
【００２０】
図２を参照すると、高分子フィルム１２は、所望の二次元形状の表面領域と、表面領域の二次元形状を画定する周辺端部２２と、を有することができる。高分子フィルム１２は更に、複数のディスクリート（discreet）接着剤裏材付き高分子フィルム類２４を含むこともでき、各ディスクリート（discreet）フィルム類２４の裏面には接着剤が付いており、その接着剤は単一の剥離ライナー１８の内表面と剥離可能に付着しており、及び、各ディスクリート（discreet）フィルム類２４は、所望の二次元形状の表面領域と、この表面領域の二次元形状を画定する周辺端部２２と、を有することができる。各フィルム２４の周辺端部２２で画定される二次元形状は、基材の対応する面積を覆うように設計することができる。かかる基材類としては、例えば、乗り物、例えば、車両（例えば、自動車、トラック、バス、バン、列車、オートバイ、自転車等）、航空機、船舶等の少なくとも１つの車体部品を挙げることができる。
【００２１】
本発明の実施では、接着剤裏材付き高分子フィルムアセンブリの保管方法であって、接着剤裏材付き高分子フィルムと剥離ライナーとを前述のようにアセンブリの形態で提供する工程と、アセンブリを剥離ライナーの外表面を外側に向けた状態及び高分子フィルムの前面を内側に向けた状態でロールに巻き取る工程と、を含む方法が提供される。
【００２２】
本方法は更に、高分子フィルムの所望の二次元形状を有する表面領域を画定する、周辺端部を形成する工程、を含むこともできる。本方法は、高分子フィルムから複数のディスクリート（discreet）フィルム類を形成する工程を更に含むことができ、各ディスクリート（discreet）フィルム類は、所望の二次元形状の表面領域と、この表面領域の二次元形状を画定する周辺端部と、を有している。
【００２３】
本発明の実施では、前述のように保管されている接着剤裏材付き高分子フィルムアセンブリの利用方法であって、剥離ライナーを剥がして少なくとも１つの接着剤裏材付き高分子フィルムを基材に適用する工程を含む、方法が提供される。かかる基材は、乗り物（例えば、自動車、航空機、船舶等）の少なくとも１つの車体部品であり得る。
【実施例】
【００２４】
（実施例１）
試験試料は、ロール状の塗料保護フィルム（ミネソタ州セント・ポール（St. Paul）の３Ｍから入手可能な、スコッチガード（SCOTCHGARD）（商標）ペイント・プロテクション・フィルム（Paint Protection Film）ＳＧＨ６）から入手した。各試験は、３枚又は４枚のストリップを用いて行い、各ストリップからの測定値の平均を求めた。このフィルム構造は、熱可塑性ポリウレタン上のクリアコート（クリアコートとポリウレタンの厚さは合わせて０．０１５ｃｍ（０．００６インチ）であった）と、クリアコートとは反対側にコーティングされた０．００５ｃｍ（０．００２インチ）厚の接着剤と、を有していた。この感圧接着剤は、接着剤を保護するために、０．０１７ｃｍ（０．００６７インチ）厚の紙製の剥離ライナーで被覆した。標準的なロールは、寸法が３６．６ｍ（４０ヤード）×３０．５ｃｍ（１２インチ）であり、直径７．６ｃｍ（３インチ）の厚紙コアに、ライナーを内側に及びフィルムを外側にして巻き取った。このフィルムロールを、周囲条件下（約２０℃）で約１ヶ月間保管した。３０．５ｃｍ（１２インチ）×３．２ｃｍ（１．２５インチ）の大きさの試料ストリップ類を、３０．５ｃｍ（１２インチ）寸法が縦方向になるようにロールから切り取った。切り取った直後に、接着剤被覆されたフィルム類の一部をライナーから剥がして、寸法を測定した。フィルムをライナーから剥がしてから約１０分で、ストリップ類は、フィルム緩和の結果として、及びそれが既に接着剤によってライナー上の所定の位置に保持されていないことから、平均して０．３６％（約３０．５８９ｃｍ（１２．０４３インチ）まで）伸びた。
【００２５】
（実施例２）
ストリップ類を、実施例１の記載と同様にしてロールから切り取った。接着剤被覆され及びライナーが付いたストリップ類を、室内の平坦な表面上に周囲温度（約２０℃）で３日間放置した。ストリップ類をライナーから剥がして、寸法を測定した。これらは、平均して０．３１％まで回復又は縮小した（３０．５７４ｃｍ（１２．０３７インチ））。
【００２６】
（実施例３）
ストリップ類を、実施例１の記載と同様にしてロールから切り取った。接着剤被覆され剥離ライナーで保護されたストリップ類をそれぞれ、内径３．８ｃｍ（１．５インチ）のチューブに、フィルムを外側にして巻き取った。コアは用いなかった。チューブは、直径を３．８ｃｍ（１．５インチ）に保持するために、ゴムバンドを用いて固定した。周囲温度で３０分後、フィルムをライナーから剥がして、寸法を測定した。フィルムは更に０．８％まで伸びた（３０．７２４ｃｍ（１２．０９６インチ）。
【００２７】
（実施例４）
実施例３の記載と同様にしてライナーを外側にして試料類を調製し、そして周囲温度に３０分間放置した。次いで、試料を巻戻し、直径３．８ｃｍ（１．５インチ）のチューブにフィルムを内側にして巻き直してゴムバンドで固定し、１０分放置した。１０分後、フィルム類をライナーから剥がして、寸法を測定した。フィルムは、０．２３％まで回復した（３０．５５１ｃｍ（１２．０２８インチ））。
【００２８】
（実施例５）
フィルムを内側にしてロールに巻き直した後で、それらを周囲温度で２０分間放置したこと以外は、実施例４の記載と同様にして試料を調製した。２０分後、フィルム類をライナーから剥がして、寸法を測定した。フィルムは、０．１７％まで回復した（３０．５３１８ｃｍ（１２．０２０４インチ））。
【００２９】
（実施例６）
実施例１の記載と同様にして、ストリップ類をロールから切り取った。接着剤被覆され及びライナーが付いたストリップ類を、平坦な表面上に周囲温度で３０分間放置し、その後、それらを直径３．８ｃｍ（１．５インチ）のチューブに、フィルムを内側にし、ライナーを外側にしてロール状に巻いた。コアは用いず、チューブはゴムバンドで固定した。周囲温度で１０分後に、フィルムをライナーから剥がして、寸法を測定した。ロールに巻いて１０分後のストリップ類の平均長さが３０．５ｃｍ（１２インチ）であったことから、フィルムの伸びは０％であることが分かった。
【００３０】
（実施例７）
剥離ライナーで保護され及び接着剤被覆された実施例１のフィルム３６．６ｍ（４０ヤード）を、直径７．６ｃｍ（３インチ）のコアに、フィルムを内側にし及びライナーを外側にして巻き取ることにより、ストックロールを調製した。フィルム幅は、３０．５ｃｍ（１２インチ）であった。周囲温度で２週間エージングした後、寸法３０．５ｃｍ（１２インチ）×３．１８ｃｍ（１．２５インチ）のストリップ類を切り取り、ライナーから剥がして、寸法を測定した。約１０分後のストリップ類の平均長さが３０．５ｃｍ（１２インチ）であったことから、フィルムの伸びは０％であった。
【００３１】
（実施例８）
直径３．８ｃｍ（１．５インチ）のチューブに、実施例３の記載と同様にしてフィルムを内側にし及びライナーを外側にしてロール状に巻いたフィルム試料を調製した。試料を、以下に挙げる様々な条件でエージングして、フィルムのライナーからの剥がれ（popping off）について観察した。試験期間中、フィルム類はライナーと接着したままであり、そして試験後、どの試料にも剥がれ（pop-off）は観察されなかった。
【００３２】
一連のロール状の試料についての試験条件は以下の通りであった：
・試験条件１−  ２５℃で１２日間
・試験条件２−  ５０℃で１２日間
・試験条件３−  −３０℃で１２日間
・試験条件４−  １２日間の熱サイクル（５０℃で４日間、−３０℃で４日間、２５℃で４日間）
（実施例９）
チューブ直径が５．１ｃｍ（２インチ）であったこと以外は、実施例８の記載と同様にしてフィルム試料ロール類を調製して試験した。試験後、どのフィルム類にも、ライナーからのフィルムの剥がれ（pop-off）は観察されなかった。
【００３３】
実施例１〜９は、フィルムを内側にしてライナー付きエラストマーフィルムを巻き取ることが、フィルム上への応力に起因するフィルムの伸びを如何に有利に防ぐかを表している。実施例１〜７のフィルムの伸び％を表１に記す。
【００３４】
【表１】
0005788638.tif 000002
【００３５】
（実施例１０〜１５）
フィルムストリップ類は、内径３．８ｃｍ（１．５インチ）のチューブに、フィルムを外側にし及びライナーを内側にしてロール状に巻かれた。チューブを３０分間保持した後、フィルムをライナーから剥がして、フィルムの伸びを測定した。フィルムの伸び％を表２に記す。全てのフィルム類は、３．８ｃｍ（１．５インチ）ロールに３０分間巻かれた後に著しく伸びた。
【００３６】
【表２】
0005788638.tif 000003
【００３７】
（実施例１６〜２１）
実施例１０〜１５で使用したフィルム類を３０分間、内径３．８ｃｍ（１．５インチ）のロールにフィルムを外側にしてロール状に巻いた。次いで、これらを内径３．８ｃｍ（１．５インチ）にフィルムを内側にして、裏返しにロール状に巻いた。ロール類を３０分間保持した。フィルム類を巻戻して、フィルム長を測定した。フィルム類はいずれも、フィルムの伸びが約０％で回復した。
【００３８】
本出願では、以下の態様が提供される。
１．  接着剤裏材付き高分子フィルムアセンブリであって、前記アセンブリが、裏面及び前面と共に、前記裏面に付着した接着剤をも有する高分子フィルムと、外表面及び前記接着剤と剥離可能に付着された内表面を有する剥離ライナーと、を含み、前記アセンブリが、前記剥離ライナーの前記外表面を外側に向け及び前記高分子フィルムの前記前面を内側に向けた状態でロールに巻き取られている、前記アセンブリ。
２．  前記高分子フィルムがポリ尿素を含む、態様１に記載のアセンブリ。
３．  前記高分子フィルムが、当該高分子フィルムの総重量に対して１０％までのポリ尿素を含む、態様２に記載のアセンブリ。
４．  前記高分子フィルムがポリウレタンを含む、態様１〜３のいずれか１項に記載のアセンブリ。
５．  前記高分子フィルムが、少なくとも６ＭＰａの適用引張応力に付されると少なくとも３％伸びる、態様１〜４のいずれか１項に記載のアセンブリ。
６．  前記高分子フィルムが、少なくとも５ＭＰａの適用引張応力に付されると少なくとも３％伸びる、態様１〜４のいずれか１項に記載のアセンブリ。
７．  前記高分子フィルムが、少なくとも４ＭＰａの適用引張応力に付されると少なくとも３％伸びる、態様１〜４のいずれか１項に記載のアセンブリ。
８．  前記高分子フィルムが透明な塗料保護フィルムであり、及び、前記接着剤が感圧接着剤である、態様１〜７のいずれか１項に記載のアセンブリ。
９．  前記高分子フィルムが不透明な装飾用フィルムであり、及び、前記接着剤が感圧接着剤である、態様１〜７のいずれか１項に記載のアセンブリ。
１０．  前記高分子フィルムが不透明で及び着色された塗料代替フィルムである、態様１〜７のいずれか１項に記載のアセンブリ。
１１．  前記接着剤が感圧接着剤である、態様１０に記載のアセンブリ。
１２．  前記高分子フィルムが、所望の二次元形状の表面領域と、前記表面領域の前記二次元形状を画定する周辺端部と、を有する、態様１〜１１のいずれか１項に記載のアセンブリ。
１３．  前記高分子フィルムが、複数のディスクリート（discreet）接着剤裏材付き高分子フィルム類を含み、前記ディスクリート（discreet）フィルム類それぞれの前記裏面上の前記接着剤が前記剥離ライナーの内表面と剥離可能に付着しており、及び前記ディスクリート（discreet）フィルム類それぞれが、所望の二次元形状の表面領域と、前記表面領域の前記二次元形状を画定する周辺端部と、を有する、態様１〜１１のいずれか１項に記載のアセンブリ。
１４．  前記高分子フィルムが、二次元形状の表面領域と前記表面領域の前記二次元形状を画定する周辺端部とを有し、及び前記二次元形状が、基材の対応する領域を覆うように設計されている、態様１〜１１のいずれか１項に記載のアセンブリ。
１５．  前記基材が、乗り物（例えば、自動車、航空機、船舶等）の少なくとも１つの車体部品である、態様１４に記載のアセンブリ。
１６．  接着剤裏材付き高分子フィルムアセンブリの保管方法であって、前記方法が、接着剤裏材付き高分子フィルムアセンブリを提供する工程であって、前記アセンブリが、裏面及び前面と共に、前記裏面に付着した接着剤をも有する高分子フィルムと、外表面及び前記接着剤と剥離可能に付着された内表面を有する剥離ライナーと、を含むことと、前記アセンブリを、前記剥離ライナーの外表面を外側に向け及び前記高分子フィルムの前記前面を内側に向けた状態でロールに巻き取る工程と、を含む、前記方法。
１７．  前記高分子フィルムの所望の二次元形状を有する表面領域を画定する、周辺端部を形成する工程、を更に含む、態様１６に記載の方法。
１８．  前記高分子フィルムから複数のディスクリート（discreet）フィルム類を形成する工程であって、前記ディスクリートフィルム類がそれぞれ、所望の二次元形状の表面領域と、前記表面領域の前記二次元形状を画定する周辺端部と、を有すること、を更に含む、態様１６に記載の方法。
１９．  態様１６〜１８のいずれか１項に記載の方法に従って保管されている前記接着剤裏材付き高分子フィルムアセンブリの利用方法であって、前記方法が、前記剥離ライナーを剥がして、少なくとも１つの接着剤裏材付き高分子フィルムを基材に適用する工程、を含む、前記方法。
２０．  前記基材が、乗り物（例えば、自動車、航空機、船舶等）の少なくとも１つの車体部品である、態様１９に記載の方法。
本発明は、その趣旨及び範囲から逸脱することなく、様々な修正及び変更を成すことができる。したがって、本発明は、上記に限定されないが、以下の「特許請求の範囲」に詳述する制限及び全てのそのいずれかの等価物によって規制される。
【００３９】
「背景技術」の項に記載したものを包含する、上記に引用した全ての特許及び特許出願の全てを、参照により本明細書に組み込む。
【図１】
0005788638.tif 000004
【図２】
0005788638.tif 000005